(57)【要約】【課題】低温充電時でも充電カットを容易に制御することができるとともに、過充電の恐れがなくて安全性の高いアルカリ蓄電池を提供する。【解決手段】本発明のアルカリ蓄電池は、ニッケルめっき鋼板からなる導電性芯体に多孔性焼結ニッケル層が形成された多孔性焼結ニッケル基板に水酸化ニッケルを主体とする正極活物質が充填されたニッケル正極１１と、負極１２と、セパレータ１３と、アルカリ電解液とが外装缶１６内に収容されている。そして、多孔性焼結ニッケル層と正極活物質に含有される鉄成分の総量が１３０ｐｐｍ以上で、３００ｐｐｍ以下になるように規制している。【選択図】    図１
2008217996.tif 000002
【特許請求の範囲】
【請求項１】
ニッケルめっき鋼板からなる導電性芯体に多孔性焼結ニッケル層が形成された多孔性焼結ニッケル基板に水酸化ニッケルを主体とする正極活物質が充填されたニッケル正極と、負極と、セパレータと、アルカリ電解液とが外装缶内に収容されたアルカリ蓄電池であって、
前記ニッケル正極を構成する多孔性焼結ニッケル層と正極活物質に含有される鉄の総量が１２９ｐｐｍ以上で、３２５ｐｐｍ以下であることを特徴とするアルカリ蓄電池。
【請求項２】
前記ニッケルめっき鋼板のニッケルめっき層の厚みは０．３４μｍ以上で、３．４２μｍ以下であることを特徴とする請求項１に記載のアルカリ蓄電池。
【発明の詳細な説明】
【技術分野】
【０００１】
本発明は、ニッケル−水素蓄電池やニッケル−カドミウム蓄電池などのアルカリ蓄電池に係り、特に、ニッケルめっき鋼板からなる導電性芯体に多孔性焼結ニッケル層が形成された多孔性焼結ニッケル基板に水酸化ニッケルを主体とする正極活物質が充填されたニッケル正極と、負極と、セパレータと、アルカリ電解液とが外装缶内に収容されたアルカリ蓄電池に関する。
【背景技術】
【０００２】
近年、二次電池の用途が拡大し、例えば、携帯電話、パーソナルコンピュータ、電動工具、電動自転車、ハイブリッド自動車、電気自動車など広範囲に亘って二次電池が使用されている。これら用途のうち、特に、ハイブリッド自動車や電気自動車などのような車両関係の用途においては、各種のアルカリ蓄電池が使用されているが、これらの用途に用いられるアルカリ蓄電池においては、高出力、高耐久性、高安全性が要求される。
【０００３】
ところで、アルカリ蓄電池に用いられるニッケル電極（焼結式正極）は、通常、導電性芯体として鋼板に所定厚みのニッケルめっきが施されたニッケルめっき鋼板が用いられ、このニッケルめっき鋼板にニッケル粉末を焼結して多孔性焼結ニッケル層を形成した多孔性焼結ニッケル基板の細孔内に水酸化ニッケルを主体とする正極活物質が充填されて形成される。この場合、ニッケルめっきのめっき厚や焼結時の焼結温度の影響により、芯体となる鋼板中の鉄（Ｆｅ）成分が多孔性焼結ニッケル層や正極活物質に析出する場合がある。
【０００４】
そして、多孔性焼結ニッケル基板や正極活物質に芯体となる鋼板から鉄成分が析出するようになると、その析出量と低温充電時のピーク電圧との相関関係が大きいという知見を得た。この場合、鉄成分の析出量が多いほど低温充電時のピーク電圧が低く、逆に鉄成分の析出量が少なくなると低温充電時のピーク電圧が高くなることが明らかになり、先に特許出願（特願２００６−０８５１２４号）して提案した。
【発明の開示】
【発明が解決しようとする課題】
【０００５】
ところで、低温充電時のピーク電圧が低くなればなるほど充電カットを制御することが困難となるため、過充電を招来する恐れを生じた。このため、安全性を最重要課題とする車両の用途に用いられるアルカリ蓄電池にとっては、解決しなければならない問題となった。そこで、先の特許出願（特願２００６−０８５１２４号）においては、使用部材（例えば、ニッケルめっき鋼板のニッケルめっき厚み）と製造条件（例えば、焼結温度）を見直して、鉄成分の析出量を抑制するようにした。
【０００６】
ところが、先の特許出願（特願２００６−０８５１２４号）における鉄成分の析出量の抑制範囲では、ニッケル正極（多孔性焼結ニッケル層と正極活物質）中の鉄成分の析出量の変化に対して、低温充電時のピーク電圧の感度が高すぎるとともに、そのピーク電圧のばらつきも大きくなることが判明した。ここで、ピーク電圧のばらつきも大きくなると、所定電圧に対して充電カット制御を行うことが困難となる。このため、過充電を招来する恐れを生じ、安全性に対して大きな課題が存在することとなる。
【０００７】
そこで、本発明は上記問題点を解消するためになされたものであって、低温充電時でも充電カットを容易に制御することができるようにして、過充電の恐れがなくて安全性の高いアルカリ蓄電池を提供することを目的とするものである。
【課題を解決するための手段】
【０００８】
本発明のアルカリ蓄電池においては、ニッケルめっき鋼板からなる導電性芯体に多孔性焼結ニッケル層が形成された多孔性焼結ニッケル基板に水酸化ニッケルを主体とする正極活物質が充填されたニッケル正極と、負極と、セパレータと、アルカリ電解液とが外装缶内に収容されている。そして、ニッケル正極を構成する多孔性焼結ニッケル層と正極活物質に含有される鉄の総量が１２９ｐｐｍ以上で、３２５ｐｐｍ以下になるように規制している。
【０００９】
ここで、ニッケルめっき鋼板中に含まれた鉄成分が多孔性焼結ニッケル層や正極活物質に析出した場合、低温充電時のピーク電圧が低下する。この鉄成分の析出量を多孔性焼結ニッケル層と正極活物質の総量に対し、１２９ｐｐｍ以上、３２５ｐｐｍ以下とした場合、鉄成分の単位析出量当たりの電圧変化が従来の１／７程度となることを実験により確認し、電圧ばらつきが大幅に低減することが明らかになった。このため、本発明においては、ニッケル正極を構成する多孔性焼結ニッケル層と正極活物質に含有される鉄の総量が１２９ｐｐｍ以上で、３２５ｐｐｍ以下になるように規制している。
【００１０】
この場合、ニッケルめっき鋼板のニッケルめっき層の厚みは０．３４μｍ以上で、３．４２μｍ以下であると、多孔性焼結ニッケル層と正極活物質に含有される鉄の総量が１２９ｐｐｍ以上で、３２５ｐｐｍ以下になるように規制することが可能となることが明らかになったので、ニッケルめっき鋼板のニッケルめっき層の厚みは０．３４μｍ以上で、３．４２μｍ以下に規制するのが望ましい。なお、ニッケル正極中の鉄の総量を規制する場合、ニッケルめっき鋼板のニッケルめっき層の厚みを規制するほかに、ニッケル正極中に鉄粉末を添加して、この添加量を規制するようにしてもよい。
【発明の効果】
【００１１】
本発明においては、充電制御可能なピーク電圧範囲において電圧ばらつきを低減することが可能であるので、低温充電時でも充電カットを容易に制御することができるとともに、過充電が生じる恐れもなく、安全性の高いアルカリ蓄電池を提供することが可能となる。
【発明を実施するための最良の形態】
【００１２】
以下に、本発明のアルカリ蓄電池をニッケル−水素蓄電池に適用した場合の一実施の形態を図１〜図３に基づいて説明する。なお、図１は、本発明のニッケル−水素蓄電池を模式的に示す断面図である。図２は−１０℃での充電電圧挙動を示すグラフである。図３はニッケル正極板の多孔性焼結ニッケル層と正極活物質中に含有される鉄成分の含有量に対する−１０℃での充電ピーク電圧（回生ピーク電圧）との関係を示すグラフである。
【００１３】
１．多孔性焼結ニッケル基板
本発明に用いられる多孔性焼結ニッケル基板は、ニッケルめっき鋼板からなる芯体にニッケルスラリー（ニッケル粉末にメチルセルロース（ＭＣ）等の増粘剤と水を混合、混練したもの）が塗着され、これを還元性雰囲気中で加熱して、塗着されているニッケルスラリーを焼結することにより形成されている。
【００１４】
ここで、めっき層の厚みが０．３４μｍの芯体を用いたものを基板ｘ１とした。同様に、めっき層の厚みが０．５１μｍの芯体を用いたものを基板ｘ２とし、めっき層の厚みが０．７７μｍの芯体を用いたものを基板ｘ３とし、めっき層の厚みが１．３１μｍの芯体を用いたものを基板ｘ４とし、めっき層の厚みが１．９５μｍの芯体を用いたものを基板ｘ５とし、めっき層の厚みが３．１６μｍの芯体を用いたものを基板ｘ６とし、めっき層の厚みが３．４２μｍの芯体を用いたものを基板ｘ７とした。また、めっき層の厚みが３．９８μｍの芯体を用いたものを基板ｘ８とし、めっき層の厚みが４．３７μｍの芯体を用いたものを基板ｘ９とし、めっき層の厚みが５．２２μｍの芯体を用いたものを基板ｘ１０とし、めっき層の厚みが５．７７μｍの芯体を用いたものを基板ｘ１１とし、めっき層の厚みが６．１７μｍの芯体を用いたものを基板ｘ１２とし、めっき層の厚みが６．５５μｍの芯体を用いたものを基板ｘ１３とし、めっき層の厚みが７．０８μｍの芯体を用いたものを基板ｘ１４とした。
【００１５】
このような多孔性焼結ニッケル基板ｘ１〜ｘ１４は以下のようにして作製される。即ち、まず、厚みが８０μｍの鋼板に所定の打ち抜きパターンが形成されるにように打抜加工を施した後、その表面にニッケルめっき層が形成されるようにニッケルめっき処理を施して、ニッケルめっき鋼板からなる芯体を形成する。ついで、ニッケル粉末にメチルセルロース（ＭＣ）等の増粘剤および水を混合、混練してニッケルスラリーを調製する。得られたニッケルスラリーをニッケルめっき鋼板からなる芯体に塗着する。ニッケルスラリーを塗着した後、例えば、水素ガスなどの還元性雰囲気中において約１１００℃で加熱して、塗着されているニッケルスラリーを焼結して多孔度約８５％の多孔性焼結ニッケル基板が作製される。
【００１６】
２．ニッケル正極板
本発明のニッケル正極板１１は、図１に示すように、上述した多孔性焼結ニッケル基板ｘ１〜ｘ１４に水酸化ニッケルを主体とする正極活物質が充填されて形成されている。なお、このニッケル正極板１１の高さ方向の上端部には芯体が露出していて、この露出した芯体はタブ部１１ａとなされている。なお、このニッケル正極板１１においては、多孔性焼結ニッケル基板ｘ１〜ｘ１４の表面に８５０ｇ／ｍ2の充填密度となるように正極活物質としての水酸化ニッケルが充填されている。
【００１７】
ここで、基板ｘ１に正極活物質が充填されたニッケル正極板１１を正極板ａ１とした。同様に、基板ｘ２に正極活物質が充填されものを正極板ａ２とし、基板ｘ３に正極活物質が充填されものを正極板ａ３とし、基板ｘ４に正極活物質が充填されものを正極板ａ４とし、基板ｘ５に正極活物質が充填されものを正極板ａ５とし、基板ｘ６に正極活物質が充填されものを正極板ａ６とし、基板ｘ７に正極活物質が充填されものを正極板ａ７とした。また、基板ｘ８に正極活物質が充填されものを正極板ａ８とし、基板ｘ９に正極活物質が充填されものを正極板ａ９とし、基板ｘ１０に正極活物質が充填されものを正極板ａ１０とし、基板ｘ１１に正極活物質が充填されものを正極板ａ１１とし、基板ｘ１２に正極活物質が充填されものを正極板ａ１２とし、基板ｘ１３に正極活物質が充填されものを正極板ａ１３とし、基板ｘ１４に正極活物質が充填されものを正極板ａ１４とした。
【００１８】
ついで、上述のような構成となる本発明のニッケル正極板１１（ａ１〜ａ１４）の製造法の一例を以下に説明する。
まず、比重が１．７５の硝酸ニッケルと硝酸コバルトの混合水溶液（第１含浸液）に多孔性焼結ニッケル基板ｘ１〜ｘ１４を浸漬して、多孔性焼結ニッケル基板ｘ１〜ｘ１４の細孔内にニッケル塩およびコバルト塩の混合物を保持させた。ついで、第１含浸液から取り出し、乾燥させたた後、２５％の水酸化ナトリウム（ＮａＯＨ）水溶液（第２含浸液）に浸漬した。
【００１９】
これにより、多孔性焼結ニッケル基板ｘ１〜ｘ１４の細孔内に保持されたニッケル塩およびコバルト塩をそれぞれ水酸化ニッケルおよび水酸化コバルトに転換させる。この後、第２含浸液から取り出した後、充分に水洗してアルカリ溶液を除去した後、乾燥させた。このような、第１含浸液への含浸、乾燥、第２含浸液への浸漬、水洗、および乾燥という一連の正極活物質の充填操作を所定回数（例えば、６回）繰り返して所定量（充填密度が８５０ｇ／ｍ2となる）の正極活物質を充填する。この後、所定の寸法に裁断することにより、正極活物質が充填されたニッケル正極板１１が作製されることとなる。
【００２０】
３．ニッケル正極中の鉄量の測定
ついで、上述のような構成となるニッケル正極板ａ１〜ａ１４の多孔性焼結ニッケル層と正極活物質中に含有される鉄成分の含有量を以下のようにして求めた。この場合、各ニッケル正極板ａ１〜ａ１４の表面層の部分（多孔性焼結ニッケル層と正極活物質）を１．５ｇだけ採取し、これを塩酸溶液により完全に溶解させた後、この溶解液を１００ｍｌに希釈した。そしてこの希釈液を原子吸光分析により、鉄成分の含有量を定量すると下記の表１に示すような結果が得られた。
【表１】
2008217996.tif 000003
【００２１】
上記表１の結果から明らかなように、多孔性焼結ニッケル基板ｘ１〜ｘ１４の芯体となるニッケルめっき鋼板のめっき厚み（μｍ）が厚くなるにしたがってニッケル正極板１１の多孔性焼結ニッケル層と正極活物質中に含有される鉄成分の含有量が減少することが分かる。逆にいうと、ニッケルめっき鋼板のめっき厚み（μｍ）が薄くなるに伴って、ニッケル正極板１１の多孔性焼結ニッケル層と正極活物質中に含有される鉄成分の含有量が増大することが分かる。これは、ニッケルめっき鋼板のめっき厚み（μｍ）が薄くなると、焼結時の焼結温度の影響により、鋼板中の鉄成分が多孔性焼結ニッケル層と正極活物質に析出しやすくなることを意味している。
【００２２】
４．水素吸蔵合金負極板
本発明の水素吸蔵合金負極板１２はパンチングメタルからなる負極芯体に水素吸蔵合金スラリーを充填されて形成されている。なお、この水素吸蔵合金負極板１２の高さ方向の下端部には芯体が露出していて、この露出した芯体はタブ部１２ａとなされている。ついで、上述のような構成となる本発明の水素吸蔵合金負極板１２の製造法の一例を以下に説明する。
【００２３】
まず、例えば、ミッシュメタル（Ｍｍ：ランタン（Ｌａ）４０質量％、セリウム（Ｃｅ）４０質量％、ネオジウム（Ｎｄ）１０質量％およびプラセオジム（Ｐｒ）１０質量％を主成分とする）、ニッケル（Ｎｉ）、コバルト（Ｃｏ）、アルミニウム（Ａｌ）およびマンガン（Ｍｎ）を所定のモル比の割合で混合した後、この混合物をアルゴンガス雰囲気の高周波誘導炉で１０００℃で１０時間の熱処理を行ってインゴットにおける結晶構造を調整する。この水素吸蔵合金を不活性雰囲気中で機械的に粉砕し、篩分けにより４００メッシュ〜２００メッシュの間に残る合金粉末を選別する。なお、レーザ回折・散乱式粒度分布測定装置により粒度分布を測定したところ、質量積分５０％にあたる平均粒径は２５μｍであった。これを水素吸蔵合金粉末とした。
【００２４】
この後、得られた水素吸蔵合金粒子１００質量部に対し、非水溶性高分子結着剤としてのＳＢＲ（スチレンブタジエンラテックス）を０．５質量部と、増粘剤としてＣＭＣ（カルボキシメチルセルロース）を０．３質量部と、適量の純水を加えて混練して、水素吸蔵合金スラリーを調製する。そして、得られた水素吸蔵合金スラリーをニッケル製のパンチングメタルからなる負極芯体（シート））の両面に塗着した後、室温で乾燥させ、所定の充填密度になるように圧延した後、所定の寸法に裁断して水素吸蔵合金負極板１２を作製する。
【００２５】
５．ニッケル−水素蓄電池
本発明のニッケル−水素蓄電池１０は、図１に示すように、上述したニッケル正極板１１と水素吸蔵合金負極板１２との間にポリプロピレン製不織布（例えば、目付量が７０ｇ／ｍ2のもの）からなるセパレータ１３が配置されるように渦巻状に巻回された渦巻状電極群が円筒状の外装缶１６内にアルカリ電解液とともに収容され、その開口部が封口板１７により封口されて形成されている。この場合、正極板１１と負極板１２とセパレータ１３とからなる渦巻状電極群において、正極板１１の上部に形成されたタブ部１１ａには正極集電体１４が溶接されており、負極板１２の下部に形成されたタブ部１２ａには負極集電体１５が溶接されている。
【００２６】
ここで、正極板ａ１を用いたものを電池Ａ１とした。同様に、正極板ａ２を用いたものを電池Ａ２とし、正極板ａ３を用いたものを電池Ａ３とし、正極板ａ４を用いたものを電池Ａ４とし、正極板ａ５を用いたものを電池Ａ５とし、正極板ａ６を用いたものを電池Ａ６とし、正極板ａ７を用いたものを電池Ａ７とした。また、正極板ａ８を用いたものを電池Ａ８とし、正極板ａ９を用いたものを電池Ａ９とし、正極板ａ１０を用いたものを電池Ａ１０とし、正極板ａ１１を用いたものを電池Ａ１１とし、正極板ａ１２を用いたものを電池Ａ１２とし、正極板ａ１３を用いたものを電池Ａ１３とし、正極板ａ１４を用いたものを電池Ａ１４とした。
【００２７】
ついで、上述のような構成となる本発明のニッケル−水素蓄電池１０（Ａ１〜Ａ１４）の製造法の一例を以下に説明する。
まず、上述のように作製したニッケル正極板１１と、水素吸蔵合金負極板１２と、セパレータ１３を用いて、セパレータ１３が間になるようにニッケル正極板１１と水素吸蔵合金負極板１２とを積層する。このとき、セパレータ１３を中心にしてニッケル正極板１１と水素吸蔵合金負極板１２とが上下方向に若干ずれるように積層し、これらへの加圧力を調整しながら巻回する。これにより、ニッケル正極板１１の上端部が上部に若干突出するとともに、水素吸蔵合金負極板１２の下端部が下部に若干突出するようにした渦巻状電極群が得られる。
【００２８】
ついで、この電極群の一端部にて突出するニッケル正極板１１のタブ部１１ａに多数の開口を有する円板状の正極集電体１４を溶接するとともに、水素吸蔵合金負極板１２のタブ部１２ａに多数の開口を有する円板状の負極集電体１５を溶接して電極体を作製する。この後、鉄にニッケルめっきを施した有底筒状の外装缶（底面の外面は負極外部端子となる）１６を用意する。そして、この外装缶１６内に電極体を収納した後、負極集電体１５を外装缶１６の内底面に溶接するとともに、正極集電体１４より延出して形成された集電リード部１４ａの端部を封口板１７の底面に溶接する。
【００２９】
ついで、外装缶１６の上部内周側に防振リング１８を挿入し、外装缶１６の上部外周側に溝入れ加工を施して防振リング１８の上端部に環状溝部１６ａを形成する。この後、外装缶１６内に７Ｎの水酸化カリウム（ＫＯＨ）水溶液からなるアルカリ電解液を所定量注入する。この後、この外装缶１６の開口部の上部に形成された環状溝部１６ａの上に封口板１７の外周部に装着された絶縁ガスケット１９を配置する。ここで、封口板１７の上部には正極キャップ（正極外部端子）１７ａが設けられており、この正極キャップ１７ａ内には弁板１７ｂとスプリング１７ｃからなる弁体を備えていて、電池内にガスが発生して所定値に以上に圧力が上昇すると発生したガスが外部に排出されるようになされている。
【００３０】
ついで、プレス機を用いて封口板１７に加圧力を加えて、絶縁ガスケット１９の下端が外装缶１６の上部外周に設けられた環状溝部１６ａの位置になるまで封口板１７を外装缶１６内に押し込んだ。この後、外装缶１６の開口端縁１６ｂを内方にかしめて電池を封口することにより６．０Ａｈのニッケル−水素蓄電池１０が作製される。
【００３１】
６．低温充電特性の測定
ついで、上述のような構成となるニッケル−水素蓄電池Ａ１〜Ａ１４を２５℃の温度雰囲で、１Ｉｔの充電々流でＳＯＣ（State Of Charge：充電深度）の１２０％まで充電し、１時間休止した。ついで、２５℃の温度雰囲で、１Ｉｔの放電電流で電池電圧が０．８Ｖになるまで放電させるサイクルを１０サイクル繰り返して、これらの各電池Ａ１〜Ａ１４を活性化した。
【００３２】
活性化終了後、−１０℃の温度環境に３時間放置した後、１Ｉｔの充電電流で電池容量の１００％まで充電して、−１０℃の温度環境での充電ピーク電圧（Ｘ２：回生ピーク電圧）を求めると、下記の表２に示すような結果が得られた。また、１Ｉｔの充電電流で電池容量の４０％まで充電して、−１０℃の温度環境でのＳＯＣ４０％電圧（Ｘ１）を求めると、下記の表２に示すような結果が得られた。ついで、各電池Ａ１〜Ａ１４のピーク電圧（Ｘ２）とＳＯＣ４０％電圧（Ｘ１）との電圧差（Ｘ２−Ｘ１）（図２参照）を算出すると、下記の表２に示すような結果が得られた。なお、電池Ａ３，Ａ１３において、−１０℃の温度環境でのＳＯＣ０％〜ＳＯＣ１００％までの電圧をＳＯＣ２０％毎に求めると、図２に示すような充電電圧挙動のグラフが得られた。
【表２】
2008217996.tif 000004
【００３３】
上記表２の結果から、ニッケル正極板１１の多孔性焼結ニッケル層と正極活物質中に含有される鉄成分の含有量を横軸（ｘ軸）とし、−１０℃での充電ピーク電圧（Ｘ２：回生ピーク電圧）を縦軸（ｙ軸）にしてプロットすると、図３に示すような結果が得られた。
上記表２および図３の結果から明らかなように、ニッケル正極板１１の多孔性焼結ニッケル層と正極活物質中に含有される鉄成分の含有量が１２９ｐｐｍ付近を境にして、−１０℃でのピーク電圧の傾きが大きく変化していることが分かる。
【００３４】
ここで、鉄の含有量が多いニッケル正極板１１を用いた電池Ａ１〜Ａ７においては、鉄の含有量に対する−１０℃でのピーク電圧の傾きは０．０６ｍＶ／ｐｐｍと小さいことが分かる。これに対して、鉄の含有量が少ないニッケル正極板１１を用いた電池Ａ８〜Ａ１４においては、鉄の含有量に対する−１０℃でのピーク電圧の傾きが０．４５ｍＶ／ｐｐｍと大きいことが分かる。
即ち、電池Ａ１〜Ａ７は、電池Ａ８〜Ａ１４に比較して鉄の含有量の変化量に対する−１０℃でのピーク電圧の電圧変化が約１／７に低減していることが明らかになった。
【００３５】
この場合、ピーク電圧（Ｘ２）とＳＯＣ４０％電圧（Ｘ１）との電圧差（Ｘ２−Ｘ１）は、鉄の含有量が多くなるほど低下するが、これらの電圧差（Ｘ２−Ｘ１）の範囲が０．０２０Ｖ以上の電圧差の範囲内であれば、充電カット制御に十分な電圧差ということができるので、充電カット制御に支障を来すことはなく、容易に充電カット制御を行うことができる。
上記の結果から、多孔性焼結ニッケルと活物質中のＦｅ量の総量を、１２９ｐｐｍ以上、３２５ｐｐｍ以下とすることで、従来よりも低温充電時の電圧ばらつきを大幅に抑制できることが判明した。本発明により充電カット制御が従来よりも容易となり、過充電の恐れがなく、安全性の高いアルカリ蓄電池を提供できることがわかった。
【産業上の利用可能性】
【００３６】
なお、上述した実施の形態においては多孔性焼結ニッケルの芯体に施したニッケルめっき厚を調整することにより、ニッケル正極板の多孔性焼結ニッケル層と正極活物質中に含有される鉄成分の含有量を規定するようにしたが、ニッケルめっき厚を一定にして、不足分を鉄粉末を添加してニッケル正極板中に含有させるようにしてもよい。
【図面の簡単な説明】
【００３７】
【図１】本発明のニッケル−水素蓄電池を模式的に示す断面図である。
【図２】−１０℃での充電電圧挙動を示すグラフである。
【図３】ニッケル正極板の多孔性焼結ニッケル層と正極活物質中に含有される鉄成分の含有量に対する−１０℃での充電ピーク電圧（回生ピーク電圧）との関係を示すグラフである。
【符号の説明】
【００３８】
１０…ニッケル−水素蓄電池、１１…ニッケル正極板、１１ａ…タブ部、１２…水素吸蔵合金負極板、１２ａ…タブ部、１３…セパレータ、１４…正極集電体、１４ａ…集電リード部、１５…負極集電体、１６…外装缶、１６ａ…環状溝部、１６ｂ…開口端縁、１７…封口板、１７ａ…正極キャップ、１７ｂ…弁板、１７ｃ…スプリング、１８…防振リング、１９…絶縁ガスケット
【図１】
2008217996.tif 000005
【図２】
2008217996.tif 000006
【図３】
2008217996.tif 000007